(57)【要約】【課題】粉体、粒体或いは液体等の大容量容器等に使用されるカートンや、ボールベアリングのボール等重量物の包装で、内容物に応じた外装容器本体の強度を安定的に保持することで内容製品をより強固に保護でき、しかも生産性、経済性に優れた厚紙製容器を提供することにある。【解決手段】ＪＩＳ規格Ｐ３９０２（２０００）に定められた段ボールライナのうち、性能ＡＡ級、Ａ級、Ｂ級、Ｃ級のライナを選択し、これを二層以上積層しエマルジョン糊等を用いて合紙することにより得られる包装用厚紙を用いて形成される紙製容器。【選択図】　　　　図４
2004018050.tif 000002
【特許請求の範囲】
【請求項１】
段ボール用ライナを少なくとも二枚以上積層合紙した厚紙で形成してなる紙製容器。
【請求項２】
前記段ボール用ライナが坪量２８０ｇ／ｍ２で、ＪＩＳ規格Ｐ３９０２（２０００）の性能がＡＡ級であることを特徴とする請求項１記載の紙製容器。
【請求項３】
前記段ボール用ライナが坪量１８０ｇ／ｍ２乃至２２０ｇ／ｍ２で、ＪＩＳ規格Ｐ３９０２（２０００）の性能がＡＡ級であることを特徴とする請求項１記載の紙製容器。
【請求項４】
前記段ボール用ライナが坪量２８０ｇ／ｍ２で、ＪＩＳ規格Ｐ３９０２（２０００）の性能がＡ級であることを特徴とする請求項１記載の紙製容器。
【請求項５】
前記段ボール用ライナが坪量１８０ｇ／ｍ２乃至２２０ｇ／ｍ２で、ＪＩＳ規格Ｐ３９０２（２０００）の性能がＡ級であることを特徴とする請求項１記載の紙製容器。
【請求項６】
前記段ボール用ライナが坪量２８０ｇ／ｍ２で、ＪＩＳ規格Ｐ３９０２（２０００）の性能がＢ級であることを特徴とする請求項１記載の紙製容器。
【請求項７】
前記段ボール用ライナが坪量１８０ｇ／ｍ２乃至２２０ｇ／ｍ２で、ＪＩＳ規格Ｐ３９０２（２０００）の性能がＢ級であることを特徴とする請求項１記載の紙製容器。
【請求項８】
前記段ボール用ライナが坪量１６０ｇ／ｍ２乃至２１０ｇ／ｍ２で、ＪＩＳ規格Ｐ３９０２（２０００）の性能がＣ級であることを特徴とする請求項１記載の紙製容器。
【発明の詳細な説明】
【０００１】
【発明の属する技術分野】
本発明は、粉体、粒体或いは液体等の大容量容器等に使用されるカートンや、ボールベアリングのボール等重量物の包装で、内容物に応じた外装容器本体の強度を安定的に保持することで内容製品をより強固に保護でき、しかも生産性、経済性に優れた厚紙製容器を提供することにある。
【０００２】
【従来の技術】
従来から、粉体、粒体或いは液体等をポリプロピレン製の袋等の内装容器に充填し、段ボール或いは積層合紙した厚紙を使用した函体に収納するいわゆるバッグインボックスが業務用紙製容器として広く使用されている。またベアリング用ボール等重量物を積層厚紙のカートンに入れて包装されることも行われている。
【０００３】
さらに、重量物や特殊な条件下で使用される製品用には、ポリプロピレン製の段ボールや、スチールを中芯として作られた段ボールを使用した包装容器なども市場化されている。
【０００４】
【発明が解決しようとする課題】
しかしながら、上記紙製容器は段ボールや一般的板紙の積層合紙による厚紙使用が一般的で、大容量の内容物に対しては強度面での問題が多く、輸送時の落下や衝撃等により、外装の破損しいては内袋の破損、内容物の流出までの危険が考えられた。また内袋が与える内圧で外装容器が変形する、一般に胴膨れと呼ばれる現象も、変形の著しい場合破損につながる危険が考えられた。これらは外装容器が紙製であることから、高湿度下や屋外での雨水等の影響、輸送保管時の積み上げ等、さらに苛酷な条件となることがあった。また、ベアリング用ボール等重量物のカートン包装は小型ながら非常に重量が有り、その自重によるカートンの変形・破損、落下・衝撃等による易損度が高かった。厚紙素材による大型ディスプレイも要求される性能、例えば物品の載置条件、ディスプレイ自体の載置条件、経時変化等さまざまな強度要請がある。
【０００５】
また一般に使用されている板紙を積層合紙した厚紙を使用した紙製容器については、基本的に厚紙自体の比圧縮強度が弱く、又抄造ロット並びに抄造条件による品質のばらつきも有り、上記強度要請に対し安定的に応えることが出来ないという欠点が有り、しかもコスト面でも高価格であることから経済性の欠点も存在した。
【０００６】
強度面解消や高湿度下等苛酷な条件下での対応用に供されるポリプロピレン製の段ボールや、スチールを中芯として作られた段ボールによる包装容器は、素材自体の重量が大きい為、積み上げ時における荷重が増すという欠点のほか、ポリプロピレン製の段ボールの場合接合には接着剤を用いる事が難しく、別の接合部材を必要としたり、スチールを中芯とした段ボールの場合は断裁・打ち抜きに特殊な設備を必要とするなど加工面での取り扱いにくさや、素材自体の重量が大きい為に生じる輸送コストの上昇等、コスト面でも高価格になるなど、生産性、経済性の面からも問題があった。
【０００７】
そこで本発明はこのような問題点を解決するためになされたもので、内容物に応じた外装容器の強度を安定的に保持できる厚紙素材で、しかも生産性、経済性に優れた包装容器を提供することにある。
【０００８】
【課題を解決するための手段】
上記課題を解決する為に、本発明ではＪＩＳ規格Ｐ３９０２（２０００）に定められた段ボールライナのうち、性能ＡＡ級、Ａ級、Ｂ級、Ｃ級のライナを選択し、これを二層以上積層しエマルジョン糊等を用いて合紙することとし、これを用いた紙製容器を製作する。尚、必要とされる強度に応じ、段ボール用ライナの性能、坪量、積層枚数は任意に選択できる。
【０００９】
請求項２の発明に使用される段ボール用ライナは、ＪＩＳ規格Ｐ３９０２（２０００）によれば、坪量２８０ｇ／ｍ２の場合、性能がＡＡ級では比圧縮強度（単位Ｎ・ｍ２／ｇ）が１６５以上、比破裂強度（単位ｋＰａ・ｍ２／ｇ）
が３．０以上と規定されるものである。
【００１０】
請求項３の発明に使用される段ボール用ライナはＪＩＳ規格Ｐ３９０２（２０００）によれば、坪量１８０ｇ／ｍ２乃至２２０ｇ／ｍ２の場合、性能がＡ
Ａ級では比圧縮強度（単位Ｎ・ｍ２／ｇ）が１４５以上、比破裂強度（単位ｋＰａ・ｍ２／ｇ）が３．２以上と規定されるものである。
【００１１】
請求項４の発明に使用される段ボール用ライナはＪＩＳ規格Ｐ３９０２（２０００）によれば、坪量２８０ｇ／ｍ２の場合、性能がＡ級では比圧縮強度（単位Ｎ・ｍ２／ｇ）が１５５以上、比破裂強度（単位ｋＰａ・ｍ２／ｇ）が２
．７以上と規定されるものである。
【００１２】
請求項５の発明に使用される段ボール用ライナはＪＩＳ規格Ｐ３９０２（２０００）によれば、坪量１８０ｇ／ｍ２乃至２２０ｇ／ｍ２の場合、性能がＡ
級では比圧縮強度（単位Ｎ・ｍ２／ｇ）が１３５以上、比破裂強度（単位ｋＰａ・ｍ２／ｇ）が２．９以上と規定されるものである。
【００１３】
請求項６の発明に使用される段ボール用ライナはＪＩＳ規格Ｐ３９０２（２０００）によれば、坪量２８０ｇ／ｍ２の場合、性能がＢ級では比圧縮強度（単位Ｎ・ｍ２／ｇ）が１４５以上、比破裂強度（単位ｋＰａ・ｍ２／ｇ）が２
．４以上と規定されるものである。
【００１４】
請求項７の発明に使用される段ボール用ライナはＪＩＳ規格Ｐ３９０２（２０００）によれば、坪量１８０ｇ／ｍ２乃至２２０ｇ／ｍ２の場合、性能がＢ
級では比圧縮強度（単位Ｎ・ｍ２／ｇ）が１２５以上、比破裂強度（単位ｋＰａ・ｍ２／ｇ）が２．６以上と規定されるものである。
【００１５】
請求項８の発明に使用される段ボール用ライナはＪＩＳ規格Ｐ３９０２（２０００）によれば、坪量１６０ｇ／ｍ２乃至２１０ｇ／ｍ２の場合、性能がＣ
級では比圧縮強度（単位Ｎ・ｍ２／ｇ）が１１５以上、比破裂強度（単位ｋＰａ・ｍ２／ｇ）が２．０以上と規定されるものである。
【００１６】
本発明は、上記の段ボール用ライナを積層合紙してなる厚紙製容器であるが、その構造・形式に関しては、内容物（製品）の形状、サイズ、重量、特性、かつ輸送等の使用条件などにより、適宜設計が必要であるので、特定することが出来ない。
【００１７】
本発明に使用される段ボール用ライナを積層合紙してなる厚紙は、通常重量物用カートンとして利用される板紙の、坪量４００ｇ／ｍ２乃至１２００ｇ／ｍ２に合紙されるために、例えば４００ｇ／ｍ２の場合、２００ｇ／ｍ２を二
層合紙することも出来るし、１８０ｇ／ｍ２と２２０ｇ／ｍ２との合紙による
ことも考えられる。殊更に強度を要求される容器や大型容器の場合、例えば表裏に２８０ｇ／ｍ２、内層二層を２００ｇ／ｍ２とすることで、四層で９６０
ｇ／ｍ２の合紙を提供する事ができる。
【００１８】
このように段ボール用ライナを積層合紙した厚紙製容器と、一般板紙を積層合紙した厚紙製容器とを比較試験した結果、座屈強度において約１５％〜２０％のレベルで段ボール用ライナを積層合紙した厚紙製容器が高い数値を示すことが判明した。しかも一般板紙ではその抄造ロット並びに抄造条件による品質のばらつきが顕著で安定的に強度が維持されない事も判明した。
【００１９】
【発明の実施の形態】
以下、本発明の実施の形態について、図面を参照して説明する。
図１（Ａ）、（Ｂ）は、それぞれ本発明に使用される段ボール用ライナを積層合紙した厚紙の一実施例の構成を示す模式断面図である。
図２は、段ボール用ライナを積層合紙した厚紙製容器と、一般板紙を積層合紙した厚紙製容器との、坪量による座屈強度を比較試験したグラフである。
図３は、本発明の段ボール用ライナを積層合紙した厚紙製容器の一実施例の斜視図である。
図４は、本発明の段ボール用ライナを積層合紙した厚紙製容器の他の実施例を表す斜視図である。
【００２０】
図１に示されるごとく、本発明に使用される段ボール用ライナを積層合紙した厚紙は、（Ａ）の場合、坪量２００ｇ／ｍ２の段ボール用ライナを、エマルジョン糊を用いて二層積層合紙し、坪量４００ｇ／ｍ２の厚紙としたものや、（Ｂ）のごとく表裏に坪量２８０ｇ／ｍ２、内層二層を坪量２００ｇ／ｍ２と
し、それぞれエマルジョン糊を用いて積層合紙して、四層で坪量９６０ｇ／ｍ２の厚紙とするなど、内容物に応じた強度を有するよう設計できるものとする。
【００２１】
図３に示される厚紙製容器は通常段ボールケースで使用されるＡ式構造であるが、大容量製品の包装容器としても使用されるものである。胴部を構成する四枚のパネル強度が、基本的に容器の座屈強度に影響するものであり、従来一般に使用されている板紙の合紙による厚紙製容器と、本発明の段ボール用ライナを積層合紙した厚紙製容器との座屈強度性能試験を行った結果、図２のごとく段ボール用ライナを積層合紙した厚紙製容器の方が、おおよそ１５％から２０％の範囲で座屈強度に優れている事が判明した。
【００２２】
尚、図４は他の実施例を表す斜視図で、電気製品等によく見られるメイリングロック（輸送時係止部）スタイルのカートンであるが、厚紙製容器の構造・形式に関しては、内容物（製品）の形状、サイズ、重量、特性、かつ輸送等の使用条件などにより、適宜設計が必要であるので、特定することが出来ない。
【００２３】
【発明の効果】
本発明によれば、従来の段ボールや一般的板紙の積層合紙による厚紙製容器に比べ、積載時の座屈強度に優れ、かつ内容物から与えられる内圧による胴膨れなどの変形強度にも強く、品質安定度にも優れた紙製容器が提供できる。使用される段ボール用ライナによる合紙厚紙は重量面でも、従来のポリプロピレン段ボールやスチール中芯の段ボールに比して軽量で加工適性にも優れているので、輸送コストや生産コストも低減できる。段ボール用ライナは一般板紙に比してコスト的にも廉価であるので、経済性にも優れた効果を有する。
【図面の簡単な説明】
【図１】本発明に使用される段ボール用ライナを積層合紙した厚紙の一実施例の構成を示す模式断面図である。
【図２】段ボール用ライナを積層合紙した厚紙と、一般板紙を積層合紙した厚紙とを使用して、坪量による座屈強度を比較試験したグラフである。
【図３】本発明の段ボール用ライナを積層合紙した厚紙製容器の一実施例の斜視図である。
【図４】本発明の段ボール用ライナを積層合紙した厚紙製容器の他の実施例を表す斜視図である。
【符号の説明】
１…　　　　　坪量２００ｇ／ｍ２の段ボール用ライナ
２…　　　　　坪量２８０ｇ／ｍ２の段ボール用ライナ
３…　　　　　エマルジョン層
４…　　　　　厚紙製容器
５…　　　　　他の実施例の厚紙製容器
【図１】
2004018050.tif 000003
【図２】
2004018050.tif 000004
【図３】
2004018050.tif 000005
【図４】
2004018050.tif 000006